(57)【要約】      （修正有）【課題】高いピールオフ性を有する熱転写シート及び該熱転写シートを用いた転写層のピールオフ方法を提供する。【解決手段】熱転写シート１０は、基材１１と、基材１１上に面順次に設けられた、少なくとも１種の樹脂材料を含むヒートシール性転写層１２及び少なくとも１種の樹脂材料を含むピールオフ層１３とを備え、ヒートシール性転写層１２が、樹脂材料を含み、ピールオフ層１３が、上記樹脂材料と、同一種類の樹脂材料を含み、ヒートシール性転写層１２における樹脂材料の含有量と、ピールオフ層１３における同一種類の樹脂材料の含有量との差が１０質量％以下である。【選択図】図１
2020011445.tif 000002
【特許請求の範囲】
【請求項１】
基材と、前記基材上に面順次に設けられた、ヒートシール性転写層及びピールオフ層とを備え、
前記ヒートシール性転写層が、樹脂材料を含み、
前記ピールオフ層が、前記樹脂材料と、同一種類の樹脂材料を含み、
前記ヒートシール性転写層における前記樹脂材料の含有量と、前記ピールオフ層における前記同一種類の樹脂材料の含有量との差が１０質量％以下である、熱転写シート。
【請求項２】
前記ヒートシール性転写層及び前記ピールオフ層が、ガラス転移温度が、３５℃以上１２５℃以下の樹脂材料を含む、請求項１に記載の熱転写シート。
【請求項３】
前記ヒートシール性転写層及び前記ピールオフ層が、ポリエステル、ビニル樹脂及び（メタ）アクリル樹脂から選択される少なくとも１種の樹脂材料を含む、請求項１又は２に記載の熱転写シート。
【請求項４】
前記ヒートシール性転写層及び前記ピールオフ層が、ポリエステル単独又はポリエステル及びビニル樹脂からヒートシール性転写層が構成される、請求項１〜３のいずれか一項に記載の熱転写シート。
【請求項５】
前記ヒートシール性転写層及び前記ピールオフ層における、ポリエステルの含有量と、ビニル樹脂の含有量との比（ポリエステルの含有量／ビニル樹脂の含有量）が、質量基準で、２０／８０以上８５／１５以下である、請求項４に記載の熱転写シート。
【請求項６】
前記ヒートシール性転写層の厚さが、１μｍ以上１０μｍ以下である、請求項１〜５のいずれか一項に記載の熱転写シート。
【請求項７】
前記ピールオフ層の厚さが、０．５μｍ以上３μｍ以下である、請求項１〜６のいずれか一項に記載の熱転写シート。
【請求項８】
請求項１〜７のいずれか一項に記載の熱転写シートと、中間転写媒体との組み合わせであって、
前記中間転写媒体が、基材と、少なくとも受容層を備える転写層とを備え、
前記受容層が、前記ヒートシール性転写層に含まれる樹脂材料と同一種類の樹脂材料を少なくとも１種含む、組み合わせ。
【請求項９】
前記受容層が、シリコーンオイルを含む、請求項８に記載の組み合わせ。
【請求項１０】
請求項１〜７のいずれか一項に記載の熱転写シート、及び基材と、少なくとも受容層を備える転写層とを備える中間転写媒体を準備する工程と、
前記受容層上に、前記ヒートシール性転写層を転写する工程と、
中間転写媒体の除去領域の少なくとも一部において、前記受容層上に転写した前記ヒートシール性転写層と、前記ピールオフ層とを加熱圧着した後、前記除去領域に設けられた前記転写層を、前記中間転写媒体からピールオフする工程と、
を含む、ピールオフ方法。
【請求項１１】
前記ピールオフ層と前記ヒートシール性転写層との加熱圧着における印加エネルギーが、前記ヒートシール性転写層の転写における印加エネルギーよりも、０．０７ｍＪ／ｄｏｔ以上高い、請求項１０に記載のピールオフ方法。
【請求項１２】
請求項１０又は１１に記載のピールオフ方法により、前記除去領域に設けられた前記転写層がピールオフされ、前記受容層上に画像が形成された中間転写媒体及び被転写体を準備する工程と、
前記中間転写媒体が備える転写層を、前記被転写体上に転写する工程と、
を含む、印画物の製造方法。
【発明の詳細な説明】
【技術分野】
【０００１】
本発明は熱転写シート、該熱転写シートと中間転写媒体との組み合わせ、ピールオフ方法、及び印画物の製造方法に関する。
【背景技術】
【０００２】
従来、種々の熱転写記録方法が知られている。
例えば、顔料を含有する顔料層を備える熱転写シートと、被転写体とを重ね合わせ、次いで、熱転写プリンタが備えるサーマルヘッドにより、熱転写シートを加熱することで、被転写体上に、顔料層を転写し、熱溶融転写型画像の形成を行い、印画物を作製する、熱溶融転写方式が知られている。
また、昇華性染料を含有する染料層を備える熱転写シートと、被転写体とを重ね合わせ、次いで、熱転写プリンタが備えるサーマルヘッドにより、熱転写シートを加熱することで、染料層中の昇華性染料を被転写体上に移行させ、昇華型画像の形成を行い、印画物を作製する、昇華型熱転写方式が知られている。
【０００３】
昇華型熱転写方式による画像形成は、被転写体の表面形状等によっては、困難となる場合があり、このような場合には、転写層を備える中間転写媒体を用いた画像形成が行われている。
中間転写媒体を用いた印画物の作製は、染料層を備える熱転写シートを加熱し、染料層中の昇華性染料を、中間転写媒体が備える転写層を構成する受容層に移行させ、画像形成を行った後、中間転写媒体を加熱し、転写層を被転写体上に転写させることにより行われる。
【０００４】
ところで、用途によっては、被転写体へＩＣチップや送受信用アンテナ等が導入されるため、導入領域以外の領域への転写層の選択的転写が望まれる場合がある。
【０００５】
転写層の選択的転写を可能にすべく、特許文献１においては、被転写体の転写層を設ける必要のない領域に対応する領域（以下、除去領域という。）に設けられた転写層を中間転写媒体から取り除くこと（ピールオフ）ができる、ピールオフ層を備える熱転写シートが提案されている。
【０００６】
また、特許文献２においては、ピールオフ層及び溶融層を備える熱転写シートが提案されている。
該文献には、中間転写媒体の除去領域における転写層（受容層）上に、熱転写シートから溶融層を転写し、次いで、該溶融層とピールオフ層とを加熱圧着し、熱転写シートを剥離することにより、除去領域に設けられた転写層を正確にピールオフできる旨記載される。
【先行技術文献】
【特許文献】
【０００７】
【特許文献１】特開２００３−３２６８６５号公報
【特許文献２】特開２０１７−０７１２１７号公報
【発明の概要】
【発明が解決しようとする課題】
【０００８】
今般、本発明者らは、基材と、基材上に面順次設けられたヒートシール性転写層及びピールオフ層とを備える熱転写シートにおいて、ヒートシール性転写層及びピールオフ層の構成を調整することにより、除去領域に設けられた転写層のピールオフをより正確に行うことができる（以下、場合により、高いピールオフ性という。）との知見を得た。
【０００９】
したがって、本発明の解決しようとする課題は、高いピールオフ性を有する熱転写シート及び該熱転写シートを用いた転写層のピールオフ方法を提供することである。
また、本発明の解決しようとする課題は、高いピールオフ性を有する、熱転写シートと、中間転写媒体との組み合わせを提供することである。
さらに、本発明の解決しようとする課題は、上記ピールオフ方法により得られた中間転写媒体を用いた印画物の製造方法を提供することである。
【課題を解決するための手段】
【００１０】
本発明の熱転写シートは、基材と、前記基材上に面順次に設けられた、少なくとも１種の樹脂材料を含むヒートシール性転写層及び少なくとも１種の樹脂材料を含むピールオフ層とを備え、
ヒートシール性転写層が、樹脂材料を含み、
ピールオフ層が、上記樹脂材料と、同一種類の樹脂材料を含み、
ヒートシール性転写層における上記樹脂材料の含有量と、ピールオフ層における上記同一種類の樹脂材料の含有量との差が１０質量％以下であることを特徴とする。
【００１１】
一実施形態において、ヒートシール性転写層及びピールオフ層は、ガラス転移温度が、３５℃以上１２５℃以下の樹脂材料を含む。
【００１２】
一実施形態において、ヒートシール性転写層及びピールオフ層は、ポリエステル、ビニル樹脂及び（メタ）アクリル樹脂から選択される少なくとも１種の樹脂材料を含む。
【００１３】
一実施形態において、ヒートシール性転写層及びピールオフ層は、ポリエステル単独又はポリエステル及びビニル樹脂からヒートシール性転写層が構成される。
【００１４】
一実施形態において、ヒートシール性転写層及びピールオフ層における、ポリエステルの含有量と、ビニル樹脂の含有量との比（ポリエステルの含有量／ビニル樹脂の含有量）は、質量基準で、２０／８０以上８５／１５以下である。
【００１５】
一実施形態において、ヒートシール性転写層の厚さは、１μｍ以上１０μｍ以下である。
【００１６】
一実施形態において、ピールオフ層の厚さは、０．５μｍ以上３μｍ以下である。
【００１７】
本発明の組み合わせは、上記熱転写シートと、中間転写媒体との組み合わせであって、
中間転写媒体が、基材と、少なくとも受容層を備える転写層とを備え、
受容層が、ヒートシール性転写層及びピールオフ層に含まれる樹脂材料と同一の種類の樹脂材料を少なくとも１種含むことを特徴とする。
【００１８】
一実施形態において、受容層は、シリコーンオイルを含む。
【００１９】
本発明のピールオフ方法は、
上記熱転写シート、及び基材と、少なくとも受容層を備える転写層とを備える中間転写媒体を準備する工程と、
受容層上に、ヒートシール性転写層を転写する工程と、
中間転写媒体の除去領域の少なくとも一部において、受容層上に転写したヒートシール性転写層と、ピールオフ層とを加熱圧着した後、除去領域に設けられた転写層を、中間転写媒体からピールオフする工程と、
を含むことを特徴とする。
【００２０】
一実施形態において、ピールオフ層とヒートシール性転写層との加熱圧着における印加エネルギーが、ヒートシール性転写層の転写における印加エネルギーよりも、０．０７ｍＪ／ｄｏｔ以上高い。
【００２１】
本発明の印画物の製造方法は、上記ピールオフ方法により、除去領域に設けられた転写層がピールオフされ、受容層上に画像が形成された中間転写媒体及び被転写体を準備する工程と、
中間転写媒体が備える転写層を、被転写体上に転写する工程と、
を含むことを特徴とする。
【発明の効果】
【００２２】
本発明によれば、高いピールオフ性を有する熱転写シート及び該熱転写シートを用いた転写層のピールオフ方法を提供できる。
また、本発明によれば、高いピールオフ性を有する、熱転写シートと、中間転写媒体との組み合わせを提供できる。
さらに、本発明によれば、上記ピールオフ方法により得られた中間転写媒体を用いた印画物の製造方法を提供できる。
【図面の簡単な説明】
【００２３】
【図１】本発明の熱転写シートの一実施形態を表す概略断面図である。
【図２】本発明の熱転写シートの一実施形態を表す概略断面図である。
【図３】本発明の熱転写シートの一実施形態を表す概略断面図である。
【図４】本発明の組み合わせを構成する中間転写媒体の一実施形態を表す概略断面図である。
【図５】本発明の組み合わせを構成する中間転写媒体の一実施形態を表す概略断面図である。
【図６】本発明の組み合わせを構成する中間転写媒体の一実施形態を表す概略断面図である。
【図７】本発明の方法に含まれるヒートシール性転写層の転写工程を表す概略図である。
【図８】本発明の方法に含まれる転写層のピールオフ工程を表す概略図である。
【図９】本発明の方法に含まれる転写層のピールオフ工程におけるヒートシール性転写層と、ピールオフ層との圧着方法の一実施形態を表す概略図である。
【発明を実施するための形態】
【００２４】
（熱転写シート）
本発明の熱転写シート１０は、図１に示すように、基材１１と、該基材１１上に、少なくとも１種の樹脂材料を含むヒートシール性転写層１２及び少なくとも１種の樹脂材料を含むピールオフ層１３を面順次備える。
また、熱転写シート１０は、図２に示すように、ヒートシール性転写層１２と面順次となるように、染料層１４や顔料層１５を備えていてもよい。
また、熱転写シート１０は、図３に示すように、基材１１と、顔料層１５との間に剥離層１６を備えていてもよい。
また、熱転写シート１０は、図１〜３に示すように、基材１１のヒートシール性転写層１２及びピールオフ層１３が設けられた面とは反対の面に、背面層１７を備えていてもよい。
また、熱転写シートは、基材と、ヒートシール性転写層との間に、離型層を備えていてもよい（図示せず。）。
さらに、熱転写シートは、基材１１と、ピールオフ層との間にプライマー層を備えていてもよい（図示せず。）。
【００２５】
また、本発明の熱転写シートおいて、ヒートシール性転写層は、樹脂材料含み、ピールオフ層はヒートシール性転写層に含まれる樹脂材料と同一種類の樹脂材料を含む。
また、ピールオフ性の観点からは、ピールオフ層はヒートシール性転写層に含まれる樹脂材料と完全に同一種類の樹脂材料を含むことが好ましい。
本発明において、「同一種類の樹脂材料」とは、樹脂材料を構成するモノマーの５０質量％以上が一致することを意味し、「完全に同一種類の樹脂材料」とは、樹脂材料を構成するモノマーの９５質量％以上が一致することを意味する。
なお、例えば、ヒートシール性転写層が２種類の樹脂材料Ａ及び樹脂材料Ｂを含む場合、ピールオフ層は、樹脂材料Ａと同一種類の樹脂材料Ａ’、及び樹脂材料Ｂと同一種類の樹脂材料Ｂ’を含む。
【００２６】
また、本発明の熱転写シートは、ヒートシール性転写層における樹脂材料の含有量と、ピールオフ層におけるヒートシール性転写層における樹脂材料と同一種類の樹脂材料（以下、単に同一種類の樹脂材料という。）の含有量との差が１０質量％以下であることを特徴とする。
より好ましくは、含有量の差は、５質量％以下であり、さらに好ましくは、３質量％以下であり、特に好ましくは、含有量が同一である。これにより、熱転写シートのピールオフ性をより向上できる。
なお、例えば、ヒートシール性転写層が２種類の樹脂材料Ａ及び樹脂材料Ｂを含み、ピールオフ層が樹脂材料Ａ’及び樹脂材料Ｂ’を含む場合、ヒートシール性転写層における樹脂材料Ａの含有量と、ピールオフ層における樹脂材料Ａ’の含有量との差、及びヒートシール性転写層における樹脂材料Ｂの含有量と、ピールオフ層における樹脂材料Ｂ’の含有量との差がそれぞれ１０質量％以下となる。
【００２７】
特に好ましくは、本発明の熱転写シートが備えるヒートシール性転写層及びピールオフ層を構成する材料が同一である。これにより、ヒートシール性転写層及びピールオフ層を同時に形成することが可能となり、塗布ムラの発生を効果的に防止できる。
【００２８】
以下、本発明の熱転写シートが備える各層について説明する。
【００２９】
（基材）
基材は、熱転写時に加えられる熱エネルギー（例えば、サーマルヘッドによる熱）に耐え得る耐熱性を有し、基材上に設けられる着色層等を支持できる機械的強度や耐溶剤性を有するものであれば、特に制限なく使用できる。
【００３０】
基材として、例えば、ポリエチレンテレフタレート（ＰＥＴ）、ポリブチレンテレフタレート（ＰＢＴ）、ポリエチレンナフタレート（ＰＥＮ）、１，４−ポリシクロヘキシレンジメチレンテレフタレート、テレフタル酸−シクロヘキサンジメタノール−エチレングリコール共重合体等のポリエステル、ナイロン６及びナイロン６，６等のポリアミド、ポリエチレン（ＰＥ）、ポリプロピレン（ＰＰ）及びポリメチルペンテン等のポリオレフィン、ポリ塩化ビニル、ポリビニルアルコール（ＰＶＡ）、ポリ酢酸ビニル、塩化ビニル−酢酸ビニル共重合体、ポリビニルブチラール及びポリビニルピロリドン（ＰＶＰ）等のビニル樹脂、ポリアクリレート、ポリメタアクリレート及びポリメチルメタアクリレート等の（メタ）アクリル樹脂、ポリイミド及びポリエーテルイミド等のイミド樹脂、セロファン、セルロースアセテート、ニトロセルロース、セルロースアセテートプロピオネート（ＣＡＰ）及びセルロースアセテートブチレート（ＣＡＢ）等のセルロース樹脂、ポリスチレン（ＰＳ）等のスチレン樹脂、ポリカーボネート、並びにアイオノマー樹脂等から構成されるフィルム（以下、単に「樹脂フィルム」という。）を使用できる。
上記した樹脂の中でも、耐熱性及び機械的強度という観点から、ＰＥＴ及びＰＥＮ等のポリエステルが好ましく、ＰＥＴが特に好ましい。
なお、本発明において、「（メタ）アクリル」とは「アクリル」と「メタアクリル」の両方を包含することを意味する。また、「（メタ）アクリレート」とは「アクレート」と「メタアクレート」の両方を包含することを意味する。
【００３１】
また、上記した樹脂フィルムの積層体を基材として使用できる。樹脂フィルムの積層体は、ドライラミネーション法、ウェットラミネーション法及びエクストリュージョン法等を利用して作製できる。
【００３２】
基材が樹脂フィルムである場合、該樹脂フィルムは、延伸フィルムであっても、未延伸フィルムであってもよいが、強度という観点からは、一軸方向又は二軸方向に延伸された延伸フィルムが好ましい。
【００３３】
基材の厚さは、２μｍ以上２５μｍ以下であることが好ましく、３μｍ以上１０μｍ以下であることがより好ましい。これにより、基材の機械的強度及び熱転写時の熱エネルギーの伝達を良好なものとできる。
【００３４】
（ヒートシール性転写層）
ヒートシール性転写層は、中間転写媒体が備える受容層上に転写される層である。下記するように、除去領域におけるヒートシール性転写層は、中間転写媒体が備える転写層と共に、ピールオフ層により除去される。
【００３５】
ヒートシール性転写層は、少なくとも１種の樹脂材料を含み、樹脂材料としては、例えば、ポリエステル、ビニル樹脂、（メタ）アクリル樹脂、エポキシ樹脂、ポリオレフィン、ポリアミド、フッ素樹脂、イミド樹脂、セルロース樹脂、スチレン樹脂、ポリカーボネート及びアイオノマー樹脂等が挙げられる。
これらの中でも、ポリエステル、ビニル樹脂（特には、塩化ビニル−酢酸ビニル共重合体）及び（メタ）アクリル樹脂から選択される少なくとも１種を含むことが好ましく、ポリエステル単独又はポリエステル及びビニル樹脂からヒートシール性転写層が構成されることがより好ましい。
これら樹脂材料を含有させることにより、除去領域以外のヒートシール性転写層を、中間転写媒体から転写層を被転写体上へ転写する際、接着層として機能させることができ、転写層と被転写体との密着性を向上できる。さらに、転写層を、抜けやカスレなく、被転写体上へ転写できる加熱温度（以下、場合により、転写可能温度という。）を低下させることができ、転写層へのダメージを低減でき、より高品質の印画物を作製できる。
また、これら樹脂材料は、ヒートシール性の発揮する印加エネルギーと、ピールオフ性の発揮する印加エネルギーの調整が容易である点からも好ましい。
なお、「ヒートシール性転写層が、ポリエステル単独又はポリエステル及びビニル樹脂からヒートシール性転写層が構成される」とは、ヒートシール性転写層が添加材等を含む場合を排除するものではなく、樹脂材料としてポリエステルのみ又はポリエステル及びビニル樹脂を含むことを意味する。
【００３６】
ヒートシール性転写層が、ポリエステル及びビニル樹脂を含む場合、その含有量比（ポリエステルの含有量／ビニル樹脂の含有量）は、質量基準で、２０／８０以上８５／１５以下であることが好ましく、３０／７０以上８０／２０以下であることがより好ましい。これにより、熱転写シートのピールオフ性をより向上できる。また、転写層の被転写体への密着性をより向上できると共に転写層の転写可能温度をより低下できる。
【００３７】
ヒートシール性転写層は、ガラス転移温度（Ｔｇ）が３５℃以上１２５℃以下である樹脂材料を含むことが好ましい。これにより、熱転写シートのピールオフ性をより向上できる。また、転写層の被転写体への密着性をより向上できると共に転写層の転写可能温度をより低下できる。
ヒートシール性転写層は、Ｔｇが３８℃以上１１０℃以下である樹脂材料を含むことがより好ましく、Ｔｇが４０℃以上１００℃以下である樹脂材料を含むことがさらに好ましい。
なお、本発明において、樹脂材料のＴｇは、ＪＩＳ  Ｋ  ７１２１に準拠して、ＤＳＣ（示査走査熱量測定）により求めた値である。
【００３８】
ヒートシール性転写層における樹脂材料の総含有量は、５０質量％以上９９質量％以下であることが好ましく、７０質量％以上９５質量％以下であることがより好ましい。これにより、熱転写シートのピールオフ性をより向上できる。また、転写層の被転写体への密着性をより向上できると共に転写層の転写可能温度をより低下できる。
【００３９】
本発明の特性を損なわない範囲において、ヒートシール性転写層は、充填材、可塑材、帯電防止材、紫外線吸収材、無機粒子、有機粒子、離型材及び分散材等の添加材を含んでいてもよい。
【００４０】
ヒートシール性転写層の厚さは、１μｍ以上１０μｍ以下であることが好ましく、２μｍ以上５μｍ以下であることがより好ましい。これにより、熱転写シートのピールオフ性をより向上できる。また、転写層の転写性及び被転写体への密着性をより向上できると共に、箔切れ性を向上できる。
【００４１】
ヒートシール性転写層は、上記材料を水又は適当な溶媒へ分散又は溶解して、塗工液とし、これをロールコート法、リバースロールコート法、グラビアコート法、リバースグラビアコート法、バーコート法及びロッドコート法等の公知の手段により、基材等の上に塗布して塗膜を形成させ、これを乾燥させることにより形成できる。
【００４２】
（ピールオフ層）
ピールオフ層は、中間転写媒体の除去領域に設けられた転写層をピールオフするための層である。
【００４３】
ピールオフ層は、上記樹脂材料であって、ヒートシール性転写層に含まれる樹脂材料と、同一の種類又は完全同一の種類の樹脂材料を含む。上記樹脂材料中でも、ピールオフ性という観点から、ポリエステル、ビニル樹脂（特には、塩化ビニル−酢酸ビニル共重合体）及び（メタ）アクリル樹脂から選択される少なくとも１種を含むことが好ましく、ポリエステル単独又はポリエステル及びビニル樹脂からピールオフ層が構成されることがより好ましい。
【００４４】
ピールオフ層が、ポリエステル及びビニル樹脂を含む場合、その含有量比（ポリエステルの含有量／ビニル樹脂の含有量）は、質量基準で、２０／８０以上８５／１５以下であることが好ましく、３０／７０以上８０／２０以下であることがより好ましい。これにより、熱転写シートのピールオフ性をより向上できる。
【００４５】
ピールオフ層は、ガラス転移温度（Ｔｇ）が、３５℃以上１２５℃以下である樹脂材料を含むことが好ましい。これにより、熱転写シートのピールオフ性をより向上できる。
ピールオフ層は、Ｔｇが３８℃以上１１０℃以下である樹脂材料を含むことがより好ましく、Ｔｇが４０℃以上１００℃以下である樹脂材料を含むことがさらに好ましい。
【００４６】
ピールオフ層における樹脂材料の総含有量は、５０質量％以上９９質量％以下であることが好ましく、７０質量％以上９５質量％以下であることがより好ましい。これにより、熱転写シートのピールオフ性をより向上できる。
【００４７】
本発明の特性を損なわない範囲において、ピールオフ層は、上記添加材を含んでいてもよい。
【００４８】
ピールオフ層の厚さは、０．５μｍ以上１０μｍ以下であることが好ましく、１μｍ以上５μｍ以下であることがより好ましい。これにより、熱転写シートのピールオフ性をより向上できる。
【００４９】
ピールオフ層は、上記材料を水又は適当な溶媒へ分散又は溶解して、塗工液とし、ロールコート法、リバースロールコート法、グラビアコート法、リバースグラビアコート法、バーコート法及びロッドコート法等の公知の手段により、基材等の上に塗布して塗膜を形成させ、これを乾燥させることにより形成できる。
また、ピールオフ層形成用塗工液と、ヒートシール性転写層形成用塗工液が同一の組成である場合、ピールオフ層及びヒートシール性転写層を同時に形成してもよい。これにより、塗布ムラ、特に塗布開始位置付近における塗布ムラの発生を効果的に防止できる。
【００５０】
（染料層）
一実施形態において、本発明の熱転写シートは、ヒートシール性転写層と面順次となるように、１または２以上の染料層を備える。
【００５１】
染料層は少なくとも１種の染料を含み、例えば、ピラゾロメチン、ビスピラゾロメチン及びピリドンメチン等のメチン染料、アセトフェノンアゾメチン、ピラゾロアゾメチン、ピラゾロトリアゾールアゾメチン、ピラゾロアゾメチン、イミダゾルアゾメチン及びイミダゾアゾメチン、ピリドンアゾメチン等のアゾメチン染料、ジシアノスチレン及びトリシアノスチレン等のシアノスチレン染料、ベンゼンアゾ系染料、ピリドンアゾ、チオフェンアゾ、イソチアゾールアゾ、ピロールアゾ、ピラゾールアゾ、イミダゾールアゾ、チアジアゾールアゾ、トリアゾールアゾ及びジスアゾ等のアゾ系染料、ジアリールメタン染料、トリアリールメタン染料、チアゾール染料、メロシアニン染料、ピラゾロン染料、インドアニリン染料、キサンテン染料、オキサジン染料、チアジン染料、アジン染料、アクリジン染料、スピロピラン染料、インドリノスピロピラン染料、フルオラン染料、ローダミンラクタム染料、ナフトキノン染料、アントラキノン染料並びにキノフタロン染料等が挙げられる。
【００５２】
また、染料層は、樹脂材料を１種又は２種以上含むことができ、例えば、セルロース樹脂、ビニル樹脂、（メタ）アクリル樹脂、ポリウレタン、ポリアミド及びポリエステル等が挙げられる。
【００５３】
染料層の厚さは、特に限定されるものではなく、例えば、０．１μｍ以上１．０μｍとすることができる。
【００５４】
染料層は、上記材料を水又は適当な溶媒へ分散又は溶解して、塗工液とし、ロールコート法、リバースロールコート法、グラビアコート法、リバースグラビアコート法、バーコート法及びロッドコート法等の公知の手段により、基材上に塗布して塗膜を形成させ、これを乾燥させることにより形成できる。
【００５５】
（顔料層）
一実施形態において、本発明の熱転写シートは、ヒートシール性転写層と面順次となるように、１または２以上の顔料層を備える。
【００５６】
顔料層は、少なくとも１種の顔料を含み、該顔料は、特に限定されるものではなく、無機顔料であっても、有機顔料であってもよく、これらを併用してもよい。
無機顔料としては、例えば、酸化チタン、亜鉛華、カーボンブラック、黒色酸化鉄、黄色酸化鉄、黄鉛、モリブデートオレンジ、カドミウムイエロー、クロムチタンイエロー、カドミウムレッド、コバルトブルー、酸化クロム、コバルトグリーン、アルミニウム粉、ブロンズ粉、雲母チタン及び硫化亜鉛等が挙げられる。有機顔料としては、例えば、アニリンブラック、ペリレンブラック、アゾ顔料（アゾレーキ、不溶性アゾ顔料及び縮合アゾ顔料等）、イソインドリノン顔料、イソインドリン顔料、キノフタロン顔料、フラバントロン顔料、アントラピリミジン顔料、アントラキノン顔料、キナクリドン顔料、ペリレン顔料、ジケトピロロピロール顔料、ジブロムアンザントロン顔料、ジオキサジン顔料、チオインジゴ顔料、フタロシアニン顔料及びインダントロン顔料等が挙げられる。
【００５７】
また、顔料層は、樹脂材料を１種又は２種以上含むことができ、例えば、セルロース樹脂、ビニル樹脂、（メタ）アクリル樹脂、ポリウレタン、ポリアミド及びポリエステル等が挙げられる。
【００５８】
顔料層の厚さは、特に限定されるものではなく、例えば、０．５μｍ以上５μｍとすることができる。
【００５９】
顔料層は、上記材料を水又は適当な溶媒へ分散又は溶解して、塗工液とし、ロールコート法、リバースロールコート法、グラビアコート法、リバースグラビアコート法、バーコート法及びロッドコート法等の公知の手段により、基材等の上に塗布して塗膜を形成させ、これを乾燥させることにより形成できる。
【００６０】
（剥離層）
一実施形態において、本発明の熱転写シートは、基材と、顔料層との間に剥離層を備える。これにより、顔料層の中間転写媒体上への転写性を向上できる。なお、剥離層は、顔料層の転写時に基材から剥離し、中間転写媒体上に転写される。
【００６１】
一実施形態において、剥離層は樹脂材料を含むことができ、樹脂材料としては、例えば、ビニル樹脂、ポリエステル、ポリアミド、ポリオレフィン、（メタ）アクリル樹脂、ポリオレフィン、ポリウレタン、セルロース樹脂及びフェノール樹脂等が挙げられる。
【００６２】
また、一実施形態において、剥離層はワックスを含むことができ、ワックスとしては、例えばあ、蜜蝋、鯨蝋、木蝋、米ぬか蝋、カルナバワックス、キャンデリラワックス及びモンタンワックス等の天然ワックス、並びにパラフィンワックス、マイクロクリスタリンワックス、酸化ワックス、オゾケライト、セレシン、エステルワックス及びポリエチレンワックス等の合成ワックスが挙げられる。
【００６３】
剥離層の厚さは、特に限定されるものではなく、例えば、０．３μｍ以上３．０μｍとすることができる。
【００６４】
剥離層は、上記材料を水又は適当な溶媒へ分散又は溶解して、塗工液とし、ロールコート法、リバースロールコート法、グラビアコート法、リバースグラビアコート法、バーコート法及びロッドコート法等の公知の手段により、基材上に塗布して塗膜を形成させ、これを乾燥させることにより形成できる。
また、剥離層形成用塗工液と、ヒートシール性転写層形成用塗工液及びピールオフ層形成用塗工液とが、同一の組成である場合、剥離層、ヒートシール性転写層およびピールオフ層を同時に形成してもよい。これにより、塗布ムラの発生をより効果的に防止できる。
【００６５】
（背面層）
一実施形態において、本発明の熱転写シートは、基材のヒートシール性転写層及びピールオフ層等が設けられた面とは反対の面に、背面層を備える。これにより、熱転写時の加熱によるスティッキングやシワの発生を防止できる。
【００６６】
一実施形態において、背面層は、少なくとも１種の樹脂材料を含み、樹脂材料としては、例えば、ビニル樹脂、ポリエステル、ポリアミド、ポリオレフィン、（メタ）アクリル樹脂、ポリオレフィン、ポリウレタン、セルロース樹脂及びフェノール樹脂等が挙げられる。
【００６７】
背面層の厚さは、特に限定されるものではなく、例えば、０．３μｍ以上３．０μｍ以下とすることができる。
【００６８】
背面層は、上記材料を水又は適当な溶媒へ分散又は溶解して、塗工液とし、ロールコート法、リバースロールコート法、グラビアコート法、リバースグラビアコート法、バーコート法及びロッドコート法等の公知の手段により、基材上に塗布して塗膜を形成させ、これを乾燥させることにより形成できる。
【００６９】
（離型層）
一実施形態において、本発明の熱転写シートは、基材と、ヒートシール性転写層との間に離型層を備える。これにより、ヒートシール性転写層の転写性を向上できる。なお、離型層は、ヒートシール性転写層の転写時に基材側に留まる。
【００７０】
一実施形態において、離型層は、１種又は２種以上の樹脂材料を含み、例えば、（メタ）アクリル樹脂、ポリウレタン、アセタール樹脂、ポリアミド、ポリエステル、メラミン樹脂、ポリオール樹脂、セルロース樹脂及びシリコーン樹脂等が挙げられる。
【００７１】
また、一実施形態において、離型層は、１種又は２種以上のシリコーンオイル、リン酸エステル系可塑材、フッ素系化合物、ワックス、金属石鹸、及びフィラー等の離型材を含む。
【００７２】
離型層の厚さは、特に限定されず、例えば、０．２μｍ以上２．０μｍ以下とすることができる。
【００７３】
離型層は、上記材料を水又は適当な溶媒へ分散又は溶解して、塗工液とし、ロールコート法、リバースロールコート法、グラビアコート法、リバースグラビアコート法、バーコート法及びロッドコート法等の公知の手段により、基材上に塗布して塗膜を形成させ、これを乾燥させることにより形成できる。
【００７４】
（プライマー層）
一実施形態において、本発明の熱転写シートは、基材と、ピールオフ層との間に、プライマー層を備える。これにより、基材とピールオフ層との密着性を向上でき、熱転写シートのピールオフ性をより向上できる。
【００７５】
一実施形態において、プライマー層は、１種又は２種以上の樹脂材料を含み、例えば、ポリエステル、ビニル樹脂、ポリウレタン、（メタ）アクリル樹脂、ポリアミド、ポリエーテル、スチレン樹脂及びセルロース樹脂等が挙げられる。
【００７６】
プライマー層の厚さは、特に限定されず、例えば、０．２μｍ以上２．０μｍ以下とすることができる。
【００７７】
プライマー層は、上記材料を水又は適当な溶媒へ分散又は溶解して、塗工液とし、ロールコート法、リバースロールコート法、グラビアコート法、リバースグラビアコート法、バーコート法及びロッドコート法等の公知の手段により、基材上に塗布して塗膜を形成させ、これを乾燥させることにより形成できる。
【００７８】
（熱転写シートと、中間転写媒体との組み合わせ）
上記本発明の熱転写シートは、中間転写媒体の構成を問わず、除去領域における転写層をピールオフすることができるが、中間転写媒体が備える受容層に、ヒートシール性転写層及びピールオフ層に含まれる樹脂材料と同一の種類の樹脂材料を少なくとも１種含有させることにより、ピールオフ性をより向上できるとの知見を得た。
したがって、本発明の組み合わせは、上記した熱転写シートと、ヒートシール性転写層及びピールオフ層に含まれる樹脂材料と同一の種類の樹脂材料を少なくとも１種含む受容層を備える中間転写媒体とからなることを特徴とする。なお、熱転写シートについては上記したため省略する。
【００７９】
（中間転写媒体）
中間転写媒体２０は、図４に示すように、基材２１と、少なくとも受容層２２を備える転写層２３とを備える。
また、中間転写媒体２０は、図５に示すように、転写層２３は、受容層２２下に保護層２４を備えていてもよい。
また、中間転写媒体２０は、図６に示すように、転写層２３は、受容層２２下に剥離層２５を備えていてもよい。
さらに、中間転写媒体２０は、図４〜６に示すように、基材２１の転写層２３が設けられた面とは反対の面に、背面層２６を備えていてもよい。
【００８０】
以下、中間転写媒体が備える各層について説明する。
【００８１】
（基材）
基材としては、上記した樹脂フィルムを使用できる。
また、基材の厚さは、特に限定されず、３μｍ以上３０μｍ以下とすることができる。
【００８２】
（受容層）
受容層は、ヒートシール性転写層に含まれる樹脂材料と同一種類の樹脂材料を少なくとも１種含むことを特徴とする。これにより、ヒートシール性転写層との密着性を向上でき、除去領域に設けられた転写層をより正確にピールオフできる。
なお、本発明の特性を損なわない範囲において、受容層は、ヒートシール性転写層に含まれる樹脂材料以外の樹脂材料を含むことができる。
【００８３】
樹脂材料としては、例えば、ＰＥ、ＰＰ等のポリオレフィン、ポリ塩化ビニル、ポリビニルアルコール（ＰＶＡ）、ポリ酢酸ビニル、塩化ビニル−酢酸ビニル共重合体、ポリビニルブチラール及びＰＶＰ、エチレン−酢酸ビニル共重合体等のビニル樹脂、（メタ）アクリル樹脂、セロファン、セルロースアセテート、ニトロセルロース、ＣＡＰ及びＣＡＢ等のセルロース樹脂、ＰＥＴ、ＰＢＴ、ＰＥＮ、１，４−ポリシクロヘキシレンジメチレンテレフタレート、ポリエチレンテレフタレート−イソフタレート共重合体及びテレフタル酸−シクロヘキサンジメタノール−エチレングリコール共重合体等のエステル樹脂、ナイロン６及びナイロン６，６等のアミド樹脂、カーボネート樹脂、スチレン樹脂、並びにウレタン樹脂等が挙げられる。
【００８４】
受容層における樹脂材料の総含有量は、８０質量％以上９８質量％以下であることが好ましく、８５質量％以上９５質量％以下であることがより好ましい。これにより、受容層上に良好な画像を形成できる。
【００８５】
一実施形態において、受容層は、シリコーンオイルを含む。これにより、画像形成時における熱転写シートと受容層との離型性を向上できる。
【００８６】
シリコーンオイルとしては、例えば、ジメチルシリコーンオイル及びメチルフェニルシリコーンオイル等のストレートシリコーンオイル、並びにアミノ変性シリコーンオイル、エポキシ変性シリコーンオイル、カルボキシ変性シリコーンオイル、メタクリル変性シリコーンオイル、メルカプト変性シリコーンオイル、カルビノール変性シリコーンオイル、フッ素変性シリコーンオイル、メチルスチリル変性シリコーンオイル、ポリエーテル変性シリコーンオイル等の変性シリコーンオイルが挙げられる。
【００８７】
受容層におけるシリコーンオイルの含有量は、０．１質量％以上１０質量％以下であることが好ましく、１質量％以上５質量％以下であることがより好ましい。これにより、画像形成時における熱転写シートと受容層との離型性をより向上できる。
【００８８】
本発明の特性を損なわない範囲において、受容層は、上記添加材を含むことができる。
【００８９】
受容層の厚さは、０．５μｍ以上２０μｍ以下であることが好ましく、１μｍ以上１０μｍ以下であることがより好ましい。これにより、受容層の染料受容性を向上できる。また、ピールオフ性をより向上できる。
【００９０】
受容層は、上記材料を水又は適当な溶媒へ分散又は溶解して、これを、ロールコート法、リバースロールコート法、グラビアコート法、リバースグラビアコート法、バーコート法及びロッドコート法等の公知の手段により、基材等の上に塗布して塗膜を形成させ、これを乾燥させることにより形成できる。
【００９１】
一実施形態において、中間転写媒体が備える転写層は、受容層下に保護層を備える。
【００９２】
一実施形態において、保護層は、１種又は２種以上の樹脂材料を含み、例えば、（メタ）アクリル樹脂、ポリエステル、セルロース樹脂、スチレン樹脂、ポリアミド、ビニルアセタール樹脂、カーボネート樹脂、熱硬化性樹脂及び活性光線硬化樹脂等が挙げられる。これらの中でも、印画物の耐久性という観点から、（メタ）アクリル樹脂及びポリエステルが好ましい。
【００９３】
保護層は、本発明の特性を損なわない範囲において、上記添加材を含むことができる。
【００９４】
保護層の厚さは、０．１μｍ以上５０μｍ以下であることが好ましく、０．５μｍ以上２０μｍ以下であることがより好ましい。これにより、保護層の耐久性を向上できると共に、転写層の転写性を良好なものとすることができる。
【００９５】
保護層は、上記材料を水又は適当な溶媒へ分散又は溶解して、塗工液とし、これを、ロールコート法、リバースロールコート法、グラビアコート法、リバースグラビアコート法、バーコート法及びロッドコート法等の公知の手段により、基材等の上に塗布して塗膜を形成させ、これを乾燥させることにより形成できる。
【００９６】
一実施形態において、中間転写媒体が備える転写層は、受容層下に剥離層を備える。
【００９７】
一実施形態において、剥離層は、樹脂材料を含み、例えば、（メタ）アクリル樹脂、セルロース樹脂、ビニル樹脂、ウレタン樹脂及びフッ素樹脂等が挙げられる。
【００９８】
一実施形態において、剥離層は、ワックスを含み、例えば、蜜蝋、鯨蝋、木蝋、米ぬか蝋、カルナバワックス、キャンデリラワックス及びモンタンワックス等の天然ワックス、パラフィンワックス、マイクロクリスタリンワックス、酸化ワックス、オゾケライト、セレシン、エステルワックス及びポリエチレンワックス等の合成ワックス、マルガリン酸、ラウリン酸、ミリスチン酸、パルミチン酸、ステアリン酸、フロイン酸及びベヘニン酸等の高級飽和脂肪酸、ステアリルアルコール及びベヘニルアルコール等の高級飽和一価アルコール、ソルビタンの脂肪酸エステル等の高級エステル、ステアリン酸アミド並びにオレイン酸アミド等の高級脂肪酸アミド等が挙げられる。
【００９９】
剥離層は、本発明の特性を損なわない範囲において、上記添加材を含むことができる。
【０１００】
剥離層の厚さは、特に限定されず、例えば、０．３μｍ以上３．０μｍ以下とすることができる。
【０１０１】
剥離層の形成は、上記材料を水又は適当な溶媒へ分散又は溶解して、ロールコート法、リバースロールコート法、グラビアコート法、リバースグラビアコート法、バーコート法及びロッドコート法等の公知の手段により、基材上に塗布して塗膜を形成させ、これを乾燥させることにより形成できる。
【０１０２】
（ピールオフ方法）
本発明ピールオフ方法は、
上記熱転写シート、及び基材と、少なくとも受容層を備える転写層とを備える中間転写媒体を準備する工程と、
中間転写媒体が備える受容層上に、熱転写シートが備えるヒートシール性転写層を転写する工程と、
中間転写媒体の除去領域の少なくとも一部において、受容層上に転写したヒートシール性転写層と、熱転写シートが備えるピールオフ層とを加熱圧着した後、除去領域に設けられた転写層を、中間転写媒体からピールオフする工程と、
を含むことを特徴とする。
【０１０３】
（熱転写シート及び中間転写媒体の準備工程）
本発明のピールオフ方法は、熱転写シート及び中間転写媒体を準備する工程を含む。熱転写シート及び中間転写媒体の作製方法については上記した通りであり、また市販されるものを使用してもよい。
【０１０４】
（ヒートシール性転写層の転写工程）
本発明のピールオフ方法は、中間転写媒体が備える受容層上に、熱転写シートが備えるヒートシール性転写層を転写する工程を含む。
ヒートシール性転写層の転写は、受容層の全域にわたり行っても、その一部に行ってもよいが、転写層の被転写体への密着性及び転写層の転写可能温度という観点からは、全域にわたり行うことが好ましい。
【０１０５】
一実施形態において、受容層上へのヒートシール性転写層の転写は、受容層２２と、ヒートシール性転写層１２とを重ね合わせ（図７（ａ）参照）、次いで、熱転写シート１０を背面層１７側からサーマルヘッド３０等を用いて加熱し（図７（ｂ）参照）、熱転写シート１０を剥離することにより行うことができる（図７（ｃ）参照）。また、ヒートシール性転写層の転写は、ラミネーターを使用することによっても行うことができる。
【０１０６】
ヒートシール性転写層の転写における印加エネルギーは、特に限定されるものではなく、ヒートシール性転写層の構成を考慮し、適宜調整することが好ましい。
【０１０７】
（転写層のピールオフ工程）
本発明のピールオフ方法は、中間転写媒体の除去領域に設けられた転写層をピールオフする工程を含む。
【０１０８】
一実施形態において、中間転写媒体２０の除去領域に設けられた転写層２３をピールオフは、除去領域の少なくとも一部において、中間転写媒体２０が備える受容層２２上に転写したヒートシール性転写層１２と、熱転写シート１０が備えるピールオフ層１３とを重ねあわせ（図８（ａ）参照）、次いで、熱転写シート１０を背面層１７側からサーマルヘッド３０等を用いて加熱すると共に、圧着させ（図８（ｂ）参照）、熱転写シート１０を剥離することにより行うことができる（図８（ｃ）参照）。
なお、ヒートシール性転写層１２と、ピールオフ層１３との圧着は、例えば、サーマルヘッド３０と、プラテンロール３１とで、これらを挟み込むことにより行うことができる（図９参照）。
また、ヒートシール性転写層１２と、ピールオフ層１３との圧着は、ラミネーターを使用することによっても行うことができる。
【０１０９】
本工程において、ヒートシール性転写層と、ピールオフ層との加熱圧着は、除去領域の全域にわたり行われることが好ましい。これにより、除去領域に設けられた転写層をより正確にピールオフできる。
【０１１０】
ピールオフ層とヒートシール性転写層との加熱圧着における印加エネルギーは、特に限定されるものではなく、ピールオフ層及びヒートシール性転写層の構成等を考慮し、適宜調整することが好ましく、ピールオフ層が基材から剥離しない程度の温度でかつ、ヒートシール性転写層に対する接着性を発揮する程度の温度とすることが好ましい。
また、ピールオフ層とヒートシール性転写層との加熱圧着における印加エネルギーが、ヒートシール性転写層の転写における印加エネルギーよりも、０．０７ｍＪ／ｄｏｔ以上高いことが好ましく、２ｍＪ／ｄｏｔ以上高いことがより好ましい。
【０１１１】
（印画物の製造方法）
本発明の印画物の製造方法は、上記ピールオフ方法により、除去領域に設けられた転写層がピールオフされ、受容層上に画像が形成された中間転写媒体及び被転写体を準備する工程と、
中間転写媒体が備える転写層を、被転写体上に転写する工程と、
を含む。
【０１１２】
（中間転写媒体及び被転写体の準備工程）
中間転写媒体の除去領域に設けられた転写層のピールオフ方法については上記したためここでは記載を省略する。
なお、中間転写媒体の受容層上への画像形成は、転写層のピールオフ前に行っても、ピールオフ後に行ってもよい。
また、本発明の熱転写シートが、染料層又は顔料層を備える場合には、該熱転写シートを用いて画像形成を行うことができる。
【０１１３】
被転写体は、特に限定されるものではなく、例えば、上質紙及び普通紙等の紙材、ポリ塩化ビニル、並びにポリカーボネート及び塩化ビニル−酢酸ビニル共重合体等の樹脂材料からなるフィルムやカード等が挙げられる。
【０１１４】
（転写層の転写工程）
中間転写媒体が備える転写層の被転写体上への転写は、まず、中間転写媒体の受容層と、被転写体とを重ね合わせ、次いで、中間転写媒体をサーマルヘッド等を用いて加熱することにより行うことができる。
【実施例】
【０１１５】
次に実施例を挙げて、本発明をさらに詳細に説明するが、本発明は、これら実施例に限定されるものではない。
【０１１６】
（中間転写媒体Ａの作製）
基材として、厚さ１２μｍのＰＥＴをフィルムを準備した。ＰＥＴフィルムの一方の面に、下記組成の剥離層形成用塗工液を塗布、乾燥し、厚さ１μｍの剥離層を形成した。
＜剥離層形成用塗工液＞
・（メタ）アクリル樹脂                                                ９０質量部
（三菱ケミカル（株）製、ダイヤナール（登録商標）ＢＲ−８７）
・ポリエステル                                                        １０質量部
（東洋紡（株）製、バイロン（登録商標）２００）
・トルエン                                                          １２５質量部
・ＭＥＫ                                                            １２５質量部
【０１１７】
剥離層上に、下記組成の保護層形成用塗工液を塗布、乾燥し、厚さ３μｍの保護層を形成した。
＜保護層形成用塗工液＞
・ポリエステル                                                      １００質量部
（東洋紡（株）製、バイロン（登録商標）ＧＫ８８０）
・トルエン                                                          １２５質量部
・ＭＥＫ                                                            １２５質量部
【０１１８】
保護層上に、下記組成の受容層形成用塗工液を塗布、乾燥し、厚さ２μｍの受容層を形成し、中間転写媒体Ａを得た。
＜受容層形成用塗工液＞
・塩化ビニル−酢酸ビニル共重合体                                      ５０質量部
（日信化学工業（株）製、ソルバイン（登録商標）ＣＮＬ）
・ポリエステル                                                        ４５質量部
（東洋紡（株）製、バイロン（登録商標）ＧＫ２５０）
・シリコーンオイル                                                      ２質量部
（信越シリコーン（株）製、ＫＰ−１８００Ｕ）
・シリコーンオイル                                                      ３質量部
（信越シリコーン（株）製、ＫＦ−４１０）
・トルエン                                                          １２５質量部
・ＭＥＫ                                                            １２５質量部
【０１１９】
（中間転写媒体Ｂの作製）
受容層形成用塗工液の組成を下記のように変更した以外は、上記同様、中間転写媒体Ｂを作製した。
＜受容層形成用塗工液＞
・ポリエステル                                                        ９５質量部
（東洋紡（株）製、バイロン（登録商標）ＧＫ２５０）
・シリコーンオイル                                                      ５質量部
（信越シリコーン（株）製、ＫＦ−４１０）
・トルエン                                                          １２５質量部
・ＭＥＫ                                                            １２５質量部
【０１２０】
（中間転写媒体Ｃの作製）
受容層形成用塗工液の組成を下記のように変更した以外は、上記同様、中間転写媒体Ｃを作製した。
＜受容層形成用塗工液＞
・ポリエステル                                                        ９５質量部
（東洋紡（株）製、バイロン（登録商標）ＧＫ２５０）
・シリコーンオイル                                                      ５質量部
（信越シリコーン（株）製、ＫＰ−１８００Ｕ）
・トルエン                                                          １２５質量部
・ＭＥＫ                                                            １２５質量部
【０１２１】
実施例１
厚さ６μｍのＰＥＴフィルムを準備し、ＰＥＴフィルムの一方の面に、下記組成のイエロー染料層形成用塗工液、マゼンタ染料層形成用塗工液及びシアン染料層形成用塗工液を塗布、乾燥し、厚さ１μｍのイエロー染料層、マゼンタ染料層及びシアン染料層を面順次形成させた。
＜イエロー染料層形成用塗工液＞
・分散染料（ホロンブリリアントイエロー−Ｓ−６ＧＬ）                ５．５質量部
・ポリビニルアセトアセタール                                        ４．５質量部
（積水化学工業（株）製、エスレック（登録商標）ＫＳ−５）
・リン酸エステル系界面活性材                                        ０．１質量部
（第一製薬工業（株）製、プライサーフ（登録商標）Ａ２０８Ｎ）
・ポリエチレンワックス                                              ０．１質量部
・トルエン                                                            ４５質量部
・ＭＥＫ                                                              ４５質量部
＜マゼンタ染料層形成用塗工液＞
・分散染料（ＭＳレッドＧ）                                          １．５質量部
・分散染料（マクロレックスレッドバイオレットＲ）                    ２．０質量部
・ポリビニルアセトアセタール                                        ４．５質量部
（積水化学工業（株）製、エスレック（登録商標）ＫＳ−５）
・リン酸エステル系界面活性材                                        ０．１質量部
（第一製薬工業（株）製、プライサーフ（登録商標）Ａ２０８Ｎ）
・ポリエチレンワックス                                              ０．１質量部
・トルエン                                                            ４５質量部
・ＭＥＫ                                                              ４５質量部
＜シアン染料層形成用塗工液＞
・分散染料（カヤセットブルー７１４）                                ４．５質量部
・ポリビニルアセトアセタール                                        ４．５質量部
（積水化学工業（株）製、エスレック（登録商標）ＫＳ−５）
・リン酸エステル系界面活性材                                        ０．１質量部
（第一製薬工業（株）製、プライサーフ（登録商標）Ａ２０８Ｎ）
・ポリエチレンワックス                                              ０．１質量部
・トルエン                                                            ４５質量部
・ＭＥＫ                                                              ４５質量部
【０１２２】
上記のように形成したシアン染料層と面順次となるように、下記組成の顔料層形成用塗工液を塗布、乾燥し、厚さ２μｍの顔料層を形成した。
＜顔料層形成用塗工液＞
・カーボンブラック                                                    ５０質量部
・塩化ビニル−酢酸ビニル共重合体                                      ５０質量部
（日信化学工業（株）製、ソルバイン（登録商標）ＣＮＬ）
・トルエン                                                          ２００質量部
・ＭＥＫ                                                            ２００質量部
【０１２３】
上記のように形成した顔料層と面順次となるように、下記組成のヒートシール性転写層形成用塗工液を塗布、乾燥し、厚さ１μｍのヒートシール性転写層を形成した。
＜ヒートシール性転写層形成用塗工液＞
・ポリエステルＡ                                                    １００質量部
（東洋紡（株）製、バイロン（登録商標）２４５、Ｔｇ６０℃）
・トルエン                                                          １２５質量部
・ＭＥＫ                                                            １２５質量部
【０１２４】
上記のように形成したヒートシール性転写層と面順次となるように、下記組成のピールオフ層形成用塗工液を塗布、乾燥し、厚さ５μｍのピールオフ層を形成した。
＜ピールオフ層形成用塗工液＞
・ポリエステルＡ                                                    １００質量部
・トルエン                                                          １２５質量部
・ＭＥＫ                                                            １２５質量部
【０１２５】
ＰＥＴフィルムの他方の面に、下記組成の背面層形成用塗工液を塗布、乾燥し、厚さ１μｍの背面層を形成し、熱転写シートを得た。
＜背面層形成用塗工液＞
・ポリビニルアセトアセタール                                          ３６質量部
（積水化学工業（株）製、エスレック（登録商標）ＫＳ−１）
・イソシアネート化合物                                                ２５質量部
（ＤＩＣ（株）製、バーノック（登録商標）Ｄ７５０）
・シリコーン樹脂粒子                                                    １質量部
（モメンティブ・パフォーマンス・マテリアルズ・ジャパン合同会社製、トスパール（登録商標）２４０）
・ステアリルリン酸亜鉛                                                １０質量部
（堺化学工業（株）製、ＬＢＴ１８３０精製）
・ステアリン酸亜鉛                                                    １０質量部
（堺化学工業（株）製、ＳＺ−ＰＦ）
・ポリエチレンワックス                                                  ３質量部
（東洋アドレ（株）製、ポリワックス３０００）
・エトキシ化アルコール変性ワックス                                      ７質量部
（東洋アドレ（株）製、ユニトックス７５０）
・トルエン                                                          １００質量部
・ＭＥＫ                                                            ２００質量部
【０１２６】
実施例２〜１２及び比較例１〜５
ヒートシール性転写層の構成及び厚さ、並びにピールオフ層の構成及び厚さの少なくとも１以上を、表１に示すように変更した以外は、実施例１と同様にして、熱転写シートを作製した。
表１中の各成分の詳細は以下の通りである。
・ポリエステルＢ：ユニチカ（株）製、エリーテル（登録商標）ＵＥ−３２１６、Ｔｇ４０℃
・ポリエステルＣ：ユニチカ（株）製、エリーテル（登録商標）ＵＥ−３６９０、Ｔｇ１２０℃
・ポリエステルＤ：東洋紡（株）製、バイロン（登録商標）ＧＫ１４０、Ｔｇ２０℃
・（メタ）アクリル樹脂：三菱ケミカル（株）製、ダイヤナール（登録商標）ＢＲ−８７、Ｔｇ１０５℃
【０１２７】
実施例１３
ピールオフ層下に下記組成のプライマー層形成用塗工液と塗布、乾燥し、厚さ０．５μｍのプライマー層を形成させた以外は、実施例１と同様にして、熱転写シートを作製した。
＜プライマー層形成用塗工液＞
・ウレタン樹脂                                                          ９質量部
（第一工業製薬（株）製、スーパーフレックス６５０、固形分２６％）
・アルミナゾル                                                      ３．２質量部
（日産化学工業（株）製、アルミナゾル２００、固形分１０％）
・水                                                                  ６２質量部
・ＩＰＡ（イソプロピルアルコール）                                    ７５質量部
【０１２８】
＜＜ピールオフ性評価＞＞
上記実施例及び比較例において得られた熱転写シート、中間転写媒体Ａ並びに熱転写プリンタを準備した。
中間転写媒体Ａと熱転写シートの染料層領域および顔料層とを重ね合わせ、下記熱転写プリンタが備えるサーマルヘッドにより背面層側から熱転写シートを加熱し、中間転写媒体Ａが備える受容層上に、昇華転写型画像及び熱溶融転写型画像を形成した。
（熱転写プリンタ）
サーマルヘッド：京セラ（株）製、ＫＥＥ−５７−１２ＧＡＮ２−ＳＴＡ
発熱体平均抵抗値：３３０３Ω
主走査方向印字密度：３００ｄｐｉ
副走査方向印字密度：３００ｄｐｉ
印画電圧：１８．５Ｖ
１ライン周期：３ｍｓｅｃ．
印字開始温度：３５℃
パルスＤｕｔｙ比：８５％
【０１２９】
次いで、中間転写媒体Ａと熱転写シートのヒートシール性転写層とを重ね合わせ、ラミネーター（フジプラ（株）製、ラミパッカーＬＰＤ３２１２）を用いて、転写速度３０ｍｍ／秒にて、背面層側から熱転写シートを加熱し、熱転写シートが備えるヒートシール性転写層を、中間転写媒体Ａが備える受容層の全域にわたり転写した。なお、転写の際の印加エネルギーは表１に示すように調整した。
【０１３０】
次いで、中間転写媒体Ａ上に転写したヒートシール性転写層と熱転写シートのピールオフ層とを重ね合わせ、サーマルヘッドにより背面層側から１ｃｍ×５ｃｍの除去領域に対応する位置の熱転写シートを加熱すると共に、０．０７８ＭＰａの圧をかけ、ヒートシール性転写層とピールオフ層とを圧着した後、熱転写シートを剥離することにより、中間転写媒体Ａの除去領域に設けられたヒートシール性転写層、並びに受容層、保護層及び剥離層からなる転写層をピールオフした。なお、加熱圧着の際の印加エネルギーは表１に示すように調整した。
【０１３１】
中間転写媒体Ａの除去領域を目視により観察し、下記評価基準に基づいて、熱転写シートのピールオフ性を評価した。評価結果を表１にまとめた。
また、中間転写媒体Ｂ及びＣについても同様の評価を行い、評価結果を表１にまとめた。
（評価基準）
Ａ：中間転写媒体の除去領域における転写層が正確に除去されていることが確認できた。
Ｂ：中間転写媒体の除去領域における転写層が一部残存または除去領域を僅かに超えて転写層が除去されていたが、実用上問題のない程度であった。
ＮＧ１：中間転写媒体の除去領域における転写層が残存または除去領域を超えて転写層が除去されていた。
ＮＧ２：中間転写媒体の除去領域における転写層が多く残存または除去領域を大きく超えて転写層が除去されており、実用上問題があった。
【０１３２】
＜＜転写可能温度評価＞＞
上記のように、各実施例及び各比較例の熱転写シートを用いて除去領域における転写層をピールオフした中間転写媒体Ａ、被転写体として、厚さ１０００μｍの大日本印刷（株）製のポリ塩化ビニル製カード（以下、ＰＶＣカードという。）を準備した。
上記ラミネーターにより、中間転写媒体Ａが備える転写層をＰＶＣカード上に転写し、印画物を作製するにあたり、転写層の転写可能温度を求め、下記評価基準に従い評価した。評価結果を表１にまとめた。
（評価基準）
Ａ：１２０℃の温度での転写で、転写層の抜けやカスレが確認されず、良好な印画物を得られた。
Ｂ：１２０℃の温度での転写では、転写層の抜けやカスレが確認されたが、１４０℃以上１６０℃以下の温度での転写では、転写層の抜けやカスレが確認されず、良好な印画物を得られた。
Ｃ：１４０℃以上１６０℃以下の温度での転写では、転写層の抜けやカスレが確認されたが、１７０℃以上１８０℃以下の温度での転写では、転写層の抜けやカスレが確認されず、良好な印画物を得られた。
Ｄ：１７０℃以上１８０℃以下の温度での転写では、転写層の抜けやカスレが確認された。
【０１３３】
＜＜耐ブロッキング性評価＞＞
上記実施例及び比較例において得られた熱転写シートを２枚ずつヒートシール性転写層等が設けられた面と、背面層とが向き合うように重ね合わせ、０．２Ｍｐａの圧をかけて、４５℃、相対湿度８５％において２４時間静置した。静置後、これらを剥がし、下記評価基準に基づいて、熱転写シートの耐ブロッキング性を評価した。評価結果を表１にまとめた。
（評価基準）
Ａ：２枚の熱転写シートを容易に剥がすことができる。
Ｂ：２枚の熱転写シートの貼り付きが僅かに発生するが、実用上問題なし。
Ｃ：２枚の熱転写シートの貼り付きが強く、実用上も問題がある。
【０１３４】
【表１】
2020011445.tif 000003
【符号の説明】
【０１３５】
１０：熱転写シート、１１：基材、１２：ヒートシール性転写層、１３：ピールオフ層、１４：染料層、１５：顔料層、１６：剥離層、１７：背面層、２０：中間転写媒体、２１：基材、２２：受容層、２３：転写層、２４：保護層、２５：剥離層、２６：背面層、３０：サーマルヘッド、３１：プラテンロール
【図１】
2020011445.tif 000004
【図２】
2020011445.tif 000005
【図３】
2020011445.tif 000006
【図４】
2020011445.tif 000007
【図５】
2020011445.tif 000008
【図６】
2020011445.tif 000009
【図７】
2020011445.tif 000010
【図８】
2020011445.tif 000011
【図９】
2020011445.tif 000012